3 구 플라스크 에 1 . 66 g ( 6 . 14 mmol ) 의 1 , 3 - 다이 브로모 - 5 - 클로로벤젠 , 4 . 27 g ( 13 . 5 mmol ) 의 2 -( 3 , 5 - 다이 - t - 뷰 틸 페닐 ) - 4 , 4 , 5 , 5 - 테트라메틸 - 1 , 3 , 2 - 다 이옥 사보 롤 레인 , 187 mg ( 0 . 614 mmol ) 의 트리스 ( 2 - 메틸 페닐 ) 포스핀 , 13 . 5 mL 의 2 M 탄산 포타슘 수용액 , 20 mL 의 톨루엔 , 10 mL 의 에탄올 을 첨가 하 고 , 감압 하 에서 교반 함 으로써 탈기 한 후 에 질소 치환 하 였 다 . 이 혼합물 에 27 . 5 mg ( 0 . 122 mmol ) 의 아세트산 팔라듐 ( II ) 을 첨가 하 고 , 질소 기류 하 에 있 어서 80 ℃ 에서 약 4 시간 동안 교반 하 였 다 . 교반 후 , 이 혼합물 에 물 을 첨가 하 고 유기 층 과 수성 층 으로 분액 하 였 다 . 수성 층 에 대하 여 톨루엔 으로 추출 하 였 다 . 얻 어 진 추 출액 과 유기 층 을 혼합 하 고 , 물 과 포화 식염수 로 세정 한 후 , 황산 마그네슘 으로 건조 시켰 다 . 이 혼합물 을 자연 여과 에 의하 여 분리 하 고 , 여 과액 을 농축 하 여 황색 유상 물질 을 얻 었 다 . 이 유상 물질 을 실리카 겔 칼럼 크로마토그래피 로 정제 하 였 다 . 얻 어 진 프랙션 을 농축 함 으로써 , 목적물 인 백색 고체 를 수량 2 . 98 g , 수율 99 % 로 얻 었 다 . 단계 1 의 합성 스킴 을 이하 에 나타낸다 .